(57)【特許請求の範囲】
【請求項１】
グリホサート亜鉛とピリチオン亜鉛とを含む相乗的抗真菌組成物であって、前記ピリチオン亜鉛：前記グリホサート亜鉛の重量比が０．３３：１〜１０：１である相乗的抗真菌組成物。
【請求項２】
グリホサート亜鉛とピリチオン亜鉛とを含む相乗的抗藻類組成物であって、前記ピリチオン亜鉛：前記グリホサート亜鉛の重量比が１：１である相乗的抗抗藻組成物。
【請求項３】
請求項１に記載の相乗的抗真菌組成物を建築材料に添加する工程を含む、建築材料における真菌の成長を阻止または成長を制御する方法。
【請求項４】
請求項２に記載の相乗的抗藻類組成物を建築材料に添加する工程を含む、建築材料における藻類の成長を阻止または成長を制御する方法。
【請求項５】
請求項１または２に記載の組成物を含むコーティング組成物。
【請求項６】
請求項５に記載のコーティング組成物の層を基体に適用し、並びに前記コーティング組成物を乾燥させるかまたは前記コーティング組成物が乾燥できるようにすることを含む方法により製造された乾燥膜。
【発明の詳細な説明】
【技術分野】
【０００１】
本発明は殺生物剤の組み合わせに関し、この組み合わせは個々の抗微生物化合物の双方の使用について予想されるであろうよりも予想外に高い活性を有する。
【背景技術】
【０００２】
少なくとも２種類の抗微生物化合物の組み合わせの使用は潜在的な市場を広げることができ、使用濃度およびコストを低減させることができ、かつ廃棄物を低減させることができる。ある場合には、市販の抗微生物化合物は、ある種の微生物、例えば、いくつかの抗微生物化合物に耐性の微生物に対する弱い活性のせいで高い使用濃度でさえ微生物の効果的な制御を提供することができない。特定の最終使用環境における微生物の全体的な制御を提供するために、異なる抗微生物化合物の組み合わせが場合によっては使用される。例えば、国際公開第１９９８／１２１９６２号は３−ヨード−２−プロピニル−ブチルカルバマートとピリチオン亜鉛との組み合わせを開示するが、この文献は本願で特許請求される組み合わせのいずれも示唆していない。さらに、健康および／または環境に比較的低い影響の抗微生物化合物のさらなる組み合わせについての必要性が存在している。
【先行技術文献】
【特許文献】
【０００３】
【特許文献１】国際公開第１９９８／１２１９６２号パンフレット
【発明の概要】
【発明が解決しようとする課題】
【０００４】
本発明によって取り組まれる課題は、抗微生物化合物のそのような追加の組み合わせを提供することである。
抗微生物化合物は場合によっては、基体に適用されて乾燥膜になる液体コーティング組成物中に含まれる。このような乾燥膜が表面の真菌および藻類を制御し、かつこのような乾燥膜が健康および環境に対してできるだけ少ない悪影響しかもたらさないことが望ましい。
以下は、本発明の説明である。
【課題を解決するための手段】
【０００５】
本発明の第１の形態は、グリホサート化合物とピリチオン亜鉛とを含む相乗的抗微生物組成物である。本発明の第２の形態は、本発明の第１の形態の相乗的抗微生物組成物を添加することにより、建築材料における微生物の成長を阻止、または成長を制御する方法である。本発明の第３の形態は、本発明の第１の形態の相乗的抗微生物組成物を含むコーティング組成物である。
【０００６】
本発明の第４の形態は、本発明の第３の形態のコーティング組成物から製造された乾燥膜である。
【発明を実施するための形態】
【０００７】
以下は本発明の詳細な説明である。
本明細書において使用される場合、文脈が明らかに他のことを示さない限りは以下の用語は指定された定義を有する。
【０００８】
用語「抗微生物化合物」とは、微生物の成長を阻止し、または成長を制御することができる化合物をいい；抗微生物化合物には、適用される用量レベル、システム条件および望まれる微生物制御の水準に応じて、殺バクテリア剤、静バクテリア剤、殺真菌剤、静真菌剤、殺藻剤および静藻剤が挙げられる。用語「微生物」には、例えば、真菌（例えば、酵母およびカビ）、バクテリアおよび藻類が挙げられる。以下の略語が本明細書を通して使用される：ｐｐｍ＝重量基準の１００万分率（重量／重量）、ｍＬ＝ミリリットル、ＡＴＣＣ＝アメリカンタイプカルチャーコレクション、およびＭＩＣ＝最小阻止濃度。他に特定されない限りは、温度は摂氏度（℃）であり、パーセンテージに関する言及は重量基準（重量％）である。本発明の組成物中の抗微生物化合物のパーセンテージは組成物中の活性成分の全重量、すなわち、溶媒、担体、分散剤、安定化剤もしくは存在しうる他の物質の量を除いた抗微生物化合物自体に基づく。
【０００９】
本明細書において使用される場合、「ＺＰＴ」はピリチオン亜鉛である。本明細書において、ある比率が「Ｘ以上：１」であると称される場合には、その比率はＹ：１（ＹはＸ以上である）であることを意味し、並びに本明細書においてある比率が「Ｘ以下：１」であると称される場合には、その比率はＺ：１（ＺはＸ以下である）ことを意味する。
【００１０】
グリホサートはＮ−（ホスホノメチル）グリシンである（登録番号１０７１−８３−６）。グリホサートは、食品作物における雑草制御のための使用について多くの自治体で承認されている既知の除草剤である。グリホサートの環境に対する比較的小さな影響の指標の１つは様々な藻類に対するその比較的低い活性によって示される。様々な藻類に対するグリホサートの活性を示すいくつかの結果が以下に示される：
【００１１】
【表１】
0005529834.tif 000002
（１）注：
ＥＣｎ／ＥＣ５０  有効濃度ＥＣｎは所定の期間で集団のｎ％に影響を及ぼす物質の濃度である。ＥＣ５０はそれが濃度効果曲線において最も正確な点なので、広く使用されている。
ＥｂＣ５０  バイオマス（藻類）についての半有効濃度：特定の期間にわたって、対照サンプルと比較したバイオマスの増加を５０％低減させる物質の濃度。
ＥｒＣ５０  成長速度（藻類）についての半有効濃度：特定の期間にわたって、対照サンプルと比較した藻類細胞の成長速度を５０％低減させる物質の濃度。
【００１２】
上記データはグリホサートが藻類に対して比較的小さな影響しか有さず、このことはグリホサートが環境に対して比較的小さな影響しか有さないことを示す。この特徴はコーティング組成物に含まれうる抗微生物材料に望ましいと考えられる。
【００１３】
本発明はグリホサート化合物の使用を伴う。本明細書において使用される場合、「グリホサート化合物」とはグリホサートもしくはグリホサート塩を意味する。グリホサート塩はグリホサートの金属塩である。好適な金属には、アルカリ金属アルカリ土類金属および遷移金属が挙げられる。グリホサート塩はグリホサートよりも好ましい。より好ましいのはグリホサートの遷移金属塩であり；最も好ましいのはグリホサート亜鉛である。
【００１４】
グリホサートは水中での比較的高い溶解度を有する。乾燥したコーティングおよび建築材料は水にさらされ、この水は高可溶性の化合物を乾燥コーティングもしくは建築材料から除去する傾向があり得たので、水中でのこの比較的高い溶解度は、コーティング組成物もしくは他の建築材料に含まれうる抗微生物材料としては好ましくない。好ましいのは水中に２０℃で３ｇ／ｌ以下の溶解度を有するグリホサート塩であり、より好ましいのは１ｇ／ｌ以下であり、より好ましいのは０．３ｇ／ｌ以下である。
【００１５】
グリホサート塩は健康および環境に対してグリホサートの影響と類似した影響を有するであろうと考えられるから、グリホサート塩は健康および環境に対して比較的小さな影響しか有しないであろうと考えられる。
【００１６】
本発明はグリホサート化合物とＺＰＴとの双方を含む組成物に関連する。この組成物が殺生物剤として相乗的に有効であることが驚くべきことに見いだされた。グリホサート亜鉛とＺＰＴとの双方を含む組成物が殺生物剤として相乗的に有効であることが特に驚くべきことに見いだされた。
【００１７】
ＺＰＴ：グリホサート化合物の好ましい重量比は０．１：１〜１０：１である。ある好ましい実施形態においては、ＺＰＴ：グリホサート化合物の重量比は０．１：１〜１：１である。別の好ましい実施形態においては、ＺＰＴ：グリホサート化合物の重量比は１：１〜１０：１である。
【００１８】
グリホサート化合物とＺＰＴとの混合物はコーティング組成物中に含まれうる。グリホサート化合物とＺＰＴとはコーティング組成物に別々に、またはその混合物もしくはその組み合わせとして添加されうる。好ましいコーティング組成物は液体である。コーティング組成物は水性もしくは非水性でありうる。水性コーティング組成物は、コーティング組成物の重量を基準にして４０重量％以上の水を含む。
【００１９】
グリホサート化合物とＺＰＴとが塗料もしくは他のコーティング組成物中に含まれる実施形態の中では、好ましいコーティング組成物は液体組成物、特に水性媒体中のポリマーの分散物を含む組成物である。
【００２０】
塗料および他のコーティング組成物に加えて、本発明の殺生物剤の組み合わせは建築材料、例えば、接着剤、コーキング材、目地材、シーラント、ウォールボードなど、ポリマー、プラスチック、合成および天然ゴム、紙製品、ガラス繊維シート、断熱材、外断熱仕上げシステム、屋根用および床用フェルト、建築用プラスター、レンガ、モルタル、石膏板、木材製品および木材−プラスチック複合体の保存に特に有用である。本発明の殺生物剤の組み合わせが建築材料中に存在する場合には、その表面での微生物の成長を阻止するように、この殺生物剤の組み合わせのいくらかもしくは全部がその建築材料の表面に、もしくはその建築材料の表面の充分近くに存在するのが好ましい。
【００２１】
ある実施形態においては、本明細書において開示された殺生物剤の組み合わせを含むラテックス塗料もしくは他の液体コーティング組成物が使用される。
【００２２】
コーティング組成物はそのコーティング組成物の層が基体に容易に適用され、次いで乾燥させられもしくは乾燥できるようにされて、乾燥膜を形成することができるように設計される。コーティング組成物はバインダーを含む。バインダーは以下の１種以上を含む：１種以上のポリマー、１種以上のオリゴマーおよび／または１種以上のモノマー。バインダー中のオリゴマーおよびモノマーは乾燥膜の形成中もしくは形成後に重合および／または架橋するように設計される。バインダー中のポリマーは乾燥膜の形成中もしくは形成後に架橋するように設計されてよく、またはされなくてよい。
【００２３】
コーティング組成物は場合によっては１種以上の顔料を含む。顔料は小さな固体粒子の形態の鉱物もしくは有機物質である。顔料は乾燥膜に完全なもしくは部分的な不透明さを提供する。
【００２４】
殺生物剤の組み合わせは、塗料もしくは他の液体コーティング組成物の適用後に得られる乾燥膜コーティングの保存に有用である。好ましくは、抗微生物組成物は本明細書に開示される殺生物剤の組み合わせの１種以上を含む水性ラテックス塗料であるか、またはこの塗料をある表面に適用して得られる乾燥膜コーティングである。水性ラテックス塗料はバインダーがラテックスの形態（すなわち、水全体にわたって分散したポリマー粒子の形態）のポリマーである水性液体コーティング組成物である。より好ましいのはバインダーが１種以上のアクリルポリマーを含む水性ラテックス塗料である。
【００２５】
典型的には、微生物の成長を制御するための本発明の殺生物剤の組み合わせの量は１００ｐｐｍ〜１０，０００ｐｐｍ活性成分である。好ましくは、組成物の活性成分は少なくとも３００ｐｐｍ、好ましくは少なくとも５００ｐｐｍ、好ましくは少なくとも６００ｐｐｍ、好ましくは少なくとも７００ｐｐｍの量で存在する。好ましくは、組成物の活性成分は８，０００ｐｐｍ以下、好ましくは６，０００ｐｐｍ以下、好ましくは５，０００ｐｐｍ以下、好ましくは４，０００ｐｐｍ以下、好ましくは３，０００ｐｐｍ以下、好ましくは２，５００ｐｐｍ以下、好ましくは２，０００ｐｐｍ以下、好ましくは１，８００ｐｐｍ以下、好ましくは１，６００ｐｐｍ以下の量で存在する。上で言及された濃度は殺生物剤の組み合わせを含む液体組成物中のものであり、乾燥膜コーティングにおける殺生物剤のレベルはより高いであろう。
【００２６】
本発明は、特許請求の範囲に特定された殺生物剤の組み合わせのいずれかを建築材料、特に乾燥膜コーティングに組み込むことにより、建築材料、特に乾燥膜コーティングにおける微生物の成長を妨げるための方法も包含する。
【００２７】
典型的には、藻類および／または真菌の成長を阻止するために抗微生物組成物が使用される。
【００２８】
本発明の組成物はグリホサート化合物とＺＰＴとを含む。いくつかの実施形態は１種以上の追加の抗微生物化合物を含むことができると考えられる。
【００２９】
グリホサート亜鉛は、亜鉛とグリホス酸（ｇｌｙｐｈｏｓｉｃ  ａｃｉｄ）との組み合わせから予想されるであろう結果との比較において予想外の相乗的抗微生物作用を示すと期待される。
【００３０】
以下は本発明の実施例である。
【実施例】
【００３１】
グリホサート亜鉛が以下のように合成された。
【００３２】
まず、以下のように予備調製が行われた。１５〜２０ｇのグリホサート酸がオーブン内で８０〜９０℃で一晩乾燥させられた。脱イオン（ＤＩ）水中のＮａＯＨの１Ｍ溶液が製造された。
【００３３】
グリホサート溶液が以下のように製造された。スターラーバーを備えた６００ｍＬのビーカーに２００ｍＬのＤＩ水が計り取られた。中程度のスピードで攪拌プレート上で攪拌しつつ、１５ｇのグリホサート酸がゆっくりとビーカー内の水に添加された。温度が６０〜７０℃に上げられてグリホサートを溶解させた；温度は温度計で監視された。ｐＨが６．０に至るまで１ＭのＮａＯＨが添加された。このグリホサートは約２．４のｐＨで溶解した。この混合物は５〜１０分間攪拌された。
【００３４】
亜鉛溶液が以下のように製造された。スターラーバーを備えた４００ｍＬのビーカーに１００ｍＬのＤＩ水が計り取られた。３６．２５ｇの塩化亜鉛（試薬等級、９８％以上、シグマアルドリッチ、材料＃２０８０８６）が秤量ボートに計り取られた。攪拌プレート上で混合しつつ、ビーカー内の水に塩化亜鉛がゆっくりと添加された。溶液は６５℃まで加熱された。
【００３５】
グリホサート亜鉛溶液は以下のように製造された。９−インチのパスツールピペットを用いて亜鉛溶液はグリホサート溶液に添加された。グリホサート溶液への少量の亜鉛溶液の各添加の後で、沈殿物は溶解し、その後さらに亜鉛溶液が添加された。沈殿物がもはや溶解しなくなったときに、ｐＨが５に調節された。残りの亜鉛溶液がグリホサート溶液に注がれ、この混合物が一晩攪拌された。
【００３６】
注：溶液のｐＨの制御は所望の生成物を得るために非常に重要である。ここで報告された製造の際に、ｐＨの値が５を超えないように注意された。
【００３７】
グリホサート亜鉛ろ過が以下のように行われた。
【００３８】
ブフナー漏斗、およびフラスコシールを用いて接続されかつ水真空ポンプにつながれたフィルターフラスコを使用してろ過装置が組み立てられた。＃４１ワットマン商標ろ紙が漏斗内に配置された。ポンプが駆動され、ろ紙上にＤＩ水が注がれて真空を造り出した。グリホサート亜鉛スラリーはろ紙上にゆっくりと注がれ、次いで高温（約５０℃）ＤＩ水で１回洗浄され、次いでイソプロピルアルコール（ＩＰＡ）で２回すすがれた。
【００３９】
グリホサート亜鉛最終製造は以下のように行われた。
【００４０】
グリホサート亜鉛沈殿物を収容しているろ紙が取り外され、大きなパイレックス（登録商標）皿内に置かれた。この皿は金属ホイルで覆われ、通気のためにそのホイルにいくつかの穴が開けられた。この沈殿物はオーブン内で８０〜９０℃で一晩乾燥させられた。次いで、この沈殿物はあらかじめ質量測定された清浄なラベルを付されたガラス瓶の中に計り分けられ、その沈殿物の質量が記録された。
【００４１】
抗微生物試験のためのサンプル調製は以下のように行われた。
【００４２】
試験される活性成分最大合計濃度をもたらすように、殺生物剤を含まない白色アクリルラテックス塗料に単独の殺生物剤もしくは殺生物剤のブレンドが後添加された。次いで、試験のための目標濃度をもたらすように、殺生物剤を含まないアクリルラテックス塗料でこの塗料が希釈された。試験される殺生物剤ブレンドの種類に応じて、殺生物剤合計濃度は４００〜３３００ｐｐｍで変動した。殺生物剤添加もしくは希釈の後で、均質さが達成されるまで少なくとも１分間、各サンプルは手作業で混合された。塗料サンプルのそれぞれおよびコントロールサンプル（殺生物剤を含まない）が使用され、０．０７６２ｍｍ（３ｍｉｌ）のバードバーアプリケータを使用して黒色プラスチック−ビニルクロライド／アセタートコポリマーパネル（レネタカンパニー、ニュージャージー州モーウォー）上に膜を製造した。このパネルは、太陽光への直接の曝露を避けつつ少なくとも２日間完全に乾燥させられた。正方形のディスク（０．５インチ２；１．２７ｃｍ２）が各パネルから切り出されて、真菌および藻類有効性試験のための基材として使用された。このサンプルサイズは、このサンプルディスクが試験プレートのウェルに配置された場合の寒天境界を可能にした。各サンプルは二重に試験された。
【００４３】
試験条件は以下の通りであった。
【００４４】
微生物の成長をサポートするために、好適な培地（緑藻植物（Ｃｈｌｏｒｏｐｈｙｔｅｓ）についてＢＯＬＤの３Ｎ、シアノバクテリアについてはＢＧ−１１、および真菌についてはＰＤＡ）が使用された。試験プレートは、藻類については、室温（２５℃〜２６℃）で、サイクル化された明暗環境で４週間維持された。真菌有効性試験のためのプレートは３０℃で４週間維持された。インキュベーション期間の終わりに、サンプルは目に見える微生物の成長によって覆われた領域のパーセントについて集計された。
【００４５】
藻類接種物は以下の通りであった。
【表２】
0005529834.tif 000003
【００４６】
真菌接種物は以下の通りであった。
【表３】
0005529834.tif 000004
【００４７】
藻類有効性は以下のように試験された（改変されたＡＳＴＭ５５８９）。
【００４８】
ＡＳＴＭ５５８９は藻類汚損に対する様々なコーティング（塗料を含む）の抵抗性を決定するための標準加速試験方法である。高スループットスクリーニングを提供するために、この方法はペトリ皿から６ウェルプレートにスケールダウンされた。滅菌鉗子を用いて１つの試験片が塗布面が上を向くように寒天プラグの中央（上に）に配置された。藻類接種物は等しい濃度（約１×１０６ｃｆｕ／ｍｌ）かつ等しい体積（接種されるサンプルの数に応じて）の同様に成長している生物を混合することにより調製された。
【００４９】
この相乗効果試験においては、試験接種物として混合された藻類の３つのプールが調製された；ＢＧ−１１培地で成長させられたシアノバクテリアの混合物であるグロエオカプサ（Ｇｌｏｅｏｃａｐｓａ）ｓｐ．およびユレモ属（Ｏｓｃｉｌｌａｔｏｒｉａ）ｓｐ．；混合されＢｏｌｄ培地で成長させられた単細胞緑藻植物であるクロレラ（Ｃｈｌｏｒｅｌｌａ）ｓｐ．、クロレラケスレリ（Ｃｈｌｏｒｅｌｌａ  ｋｅｓｓｌｅｒｉ）およびイシクラゲ（Ｎｏｓｔｏｃ  ｃｏｍｍｕｎｅ）；混合され、Ｂｏｌｄ培地で成長させられた糸状藻類であるスミレモ（Ｔｒｅｎｔｅｐｏｈｌｉａ  ａｕｒｅａ）、トレンテポーリアオダラタ（Ｔｒｅｔｅｐｏｈｌｉａ  ｏｄｏｒａｔａ）およびキャロスリックスパリエンティナ（Ｃａｌｏｔｒｉｘ  ｐａｒｉｅｎｔｉｎａ）。
【００５０】
試験される試験片を収容する各ウェルに４００μｌの生物混合物（約１×１０６ｃｆｕ／ｍｌ）が接種され、表面全体（塗料膜およびそれを取り囲む寒天）が均一に覆われたことを確実にした。このプレートは室温（２５℃〜２６℃）で明相（ＯＴＴ−Ｌｉｔｅモデル＃ＯＴＬ４０１２Ｐ、４０ワット、２６Ｋルーメン）および暗相への周期的な曝露を伴い、４週間にわたってインキュベートされた。各週の終わりに、覆われた領域のパーセントについて５％刻みで、覆われた合計領域が評価された。
【００５１】
真菌有効性は以下のように試験された（改変されたＡＳＴＭ５５９０）。
【００５２】
ＡＳＴＭ５５９０は真菌汚損に対する様々なコーティング（塗料を含む）の抵抗性を決定するための標準加速試験方法である。高スループットスクリーニングを提供するために、この方法はペトリ皿から６ウェルプレートにスケールダウンされた。試験をセットアップするために、寒天プラグが滅菌６ウェルプレートの各ウェルの底に配置された。滅菌鉗子を用いて１つの試験片が塗布面が上を向くように寒天プラグの中央（上に）に配置された。真菌接種物は等しい濃度（約１×１０６ｃｆｕ／ｍｌ）かつ等しい体積（試験されるサンプルの数に応じて）の同様に成長している生物を混合することにより調製された。この相乗効果試験のために、試験接種物として混合された真菌の３つのプールが調製された。クラドスポリウムヘルバラム（Ｃｌａｄｏｓｐｏｒｉｕｍ  ｈｅｒｂａｒｕｍ）がトリコデルマビリデ（Ｔｒｉｃｈｏｄｅｒｍａ  ｖｉｒｉｄｅ）と混合され；アスペルギルスニガー（Ａｓｐｅｒｇｉｌｌｕｓ  ｎｉｇｅｒ）がペニシリウムフニクロサム（Ｐｅｎｉｃｉｌｌｉｕｍ  ｆｕｎｉｃｕｌｏｓｕｍ）と混合され；アルターナリアアルターナタ（Ａｌｔｅｒｎａｒｉａ  ａｌｔｅｒｎａｔａ）がオーレオバシディウムプルランス（Ａｕｒｅｏｂａｓｉｄｉｕｍ  ｐｕｌｌｕｌａｎｓ）と混合された。各ウェルに４００マイクロリットルの生物混合物（約１×１０６ｃｆｕ／ｍｌ）が接種され、表面全体（塗料膜およびそれを取り囲む寒天）が均一に覆われたことを確実にした。このプレートは水分の存在下で３０℃で４週間にわたってインキュベートされた。各週の終わりに、覆われた合計領域パーセントが評価され、記録され、並びに５％刻みで記録された。
【００５３】
相乗効果指数計算は以下のように行われた。
【００５４】
ＳＩは、Ｆ．Ｃ．ＫｕｌｌらのＡｌ．方法（アプライドマイクロバイオロジー（Ａｐｐｌｉｅｄ  Ｍｉｃｒｏｂｉｏｌｏｇｙ）Ｖｏｌ．９（１９６１））に基づいて計算される。この検討においてＳＩは、試験された各微生物に対する個々の殺生物剤によって示される阻止パーセントに基づいて選択された最小阻止濃度で、以下の式に基づいて計算された。
ＳＩ＝Ｑａ／ＱＡ＋Ｑｂ／ＱＢ
Ｑａ＝混合物中での殺生物剤Ａの濃度
ＱＡ＝この殺生物剤だけの場合の殺生物剤Ａの濃度
Ｑｂ＝混合物中での殺生物剤Ｂの濃度
ＱＢ＝この殺生物剤だけの場合の殺生物剤Ｂの濃度
【００５５】
この式における１未満のＳＩ値は、混合された殺生物剤の相乗効果が存在することを示す。
【００５６】
注：試験された最大濃度でいずれかの活性物質が何らかの阻止を示さなかった場合には、推定ＳＩを計算するためにこの最大濃度が使用され、かつ目標にされていた阻止を達成するにはさらに高い濃度の活性物質が必要とされることを考慮して未満（＜）の印が付けられる。
【００５７】
ＮＥ＝各ＳＩ計算において設定された阻止パーセント基準を満たすであろう、試験された濃度での終点なし。
【００５８】
グリホサート亜鉛とＺＰＴとの双方を含む以下に示される組成物が本発明の実施例である。他の組成物は比較の組成物である。
【００５９】
グリホサート亜鉛とグリホス酸についての試験結果が以下に示される：
【表４】
0005529834.tif 000005
【００６０】
グリホサート亜鉛とＺＰＴとの試験結果は以下の通りであった。
【表５】
0005529834.tif 000006
ＺＰＴ：グリホサート亜鉛の比率０．３３：１〜１０：１の組み合わせは特に効果的な相乗効果を示す。